(57)【要約】      （修正有）【課題】ケミカル法においてトナー製造に用いる溶剤への溶解性が良好で、溶液中での合成エステルワックスの分散性に優れる、ケミカルトナー用ポリエステル樹脂を提供する。【解決手段】脂肪族アルコールと炭素数が１２〜２２の脂肪酸とから合成されたエステルワックスの存在下で、多価カルボン酸および多価アルコールを重合して得られるポリエステル樹脂であって、ＴＨＦ不溶分が１質量％未満のケミカルトナー用ポリエステル樹脂。【選択図】なし【特許請求の範囲】
【請求項１】
脂肪族アルコールと炭素数が１２〜２２の脂肪酸とから合成されたエステルワックスの存在下で、多価カルボン酸および多価アルコールを重合して得られるポリエステル樹脂であって、ＴＨＦ不溶分が１質量％未満のケミカルトナー用ポリエステル樹脂。
【請求項２】
ポリエステル樹脂が、３価以上の多価カルボン酸を全酸成分１００モル部に対して１５モル部以下含有する、請求項１記載のケミカルトナー用ポリエステル樹脂。
【請求項３】
脂肪族アルコールと炭素数が１２〜２２の脂肪酸とから合成されたエステルワックスの存在下で、３価以上の多価カルボン酸を全酸成分１００モル部に対して１５モル部以下含有する多価カルボン酸および多価アルコールを重合する請求項１記載のケミカルトナー用ポリエステル樹脂の製造方法。
【発明の詳細な説明】
【技術分野】
【０００１】
本発明は、電子写真法、静電記録法や静電印刷法等において、静電荷像または磁気潜像の現像に用いられるケミカルトナー用ポリエステル樹脂に関する。
【背景技術】
【０００２】
電子写真印刷法および静電荷現像法により画像を得る方法においては、感光体上に形成された静電荷像をあらかじめ摩擦により帯電させたトナーによって現像したのち、定着が行われる。定着方式については、現像によって得られたトナー像を加圧および加熱されたローラーを用いて定着するヒートローラー方式と、電気オーブンまたはフラッシュビーム光を用いて定着する非接触定着方式とがある。これらのプロセスを問題なく通過するためには、トナーは、まず安定した帯電量を保持することが必要であり、次に紙への定着性が良好である必要がある。また、装置は加熱体である定着部を有し、装置内での温度が上昇するため、トナーがブロッキングしないことが必要である。また、連続印刷時においても装置の汚れや印刷面へのカブリなどが見られないこと、すなわちトナーの耐久性が必要である。
【０００３】
さらに、ヒートローラー方式においては、省エネ化の観点から定着部の低温化が進み、トナーにはより低い温度で紙に定着する性能、つまり低温定着性が強く求められるようになってきた。加えて、装置のコンパクト化が進み、離型剤を塗布しないローラーが用いられるようになっており、トナーにはヒートローラーとの剥離性、すなわち非オフセット性への要求が高まっている。
【０００４】
トナー用バインダー樹脂は、上述のようなトナー特性に大きな影響を与えるものであり、ポリスチレン樹脂、スチレン−アクリル樹脂、ポリエステル樹脂、エポキシ樹脂、ポリアミド樹脂等が知られているが、最近では、強靭性、低温での定着性等に優れ、性能バランスの良いポリエステル樹脂が特に注目されている。
【０００５】
ポリエステル樹脂を用いたトナーの製造方法としては、粉砕法、ケミカル法などが挙げられる。粉砕法は、ポリエステル樹脂、顔料（着色剤）および離型剤などを溶融混練し、得られた混練物を粉砕機などによって微粉砕し、分級することによってトナーを得る方法であり、工業的に広く用いられている。
【０００６】
近年、形成される画像の高画質化を実現するために、トナーの小粒径化が望まれているが、粉砕法では、粉砕に要するエネルギーおよび時間が増大し、製造工程が煩雑になり、さらに収率が低下するため、製造コストが顕著に高騰する問題があった。そのため、より効率よく小粒径化を図ることができるケミカル法が注目されてきている。
【０００７】
ケミカル法としては、例えば、ポリエステル樹脂およびその他のトナー配合物を含む材料を、ポリエステル樹脂が溶解可能な有機溶媒中に溶解又は分散させ、その液を分散安定剤を含有する水系媒体中に分散させて造粒した後、有機溶媒を除去し、得られた粒子を分離して洗浄、乾燥することによってトナー粒子を得る方法が挙げられる。
有機溶媒を用いるケミカルトナー製造方法の場合、溶剤溶解性の不十分なポリエステル樹脂を用いると、工程通過性が悪化したり、得られるトナー粒子毎の熱特性、トナー配合物の量や混合状態などが不均一となり、トナー性能に弊害を及ぼすなどの不具合が生じる。このため、ケミカルトナー用のポリエステル樹脂としては、溶剤溶解性が良好であることが重要である。
【０００８】
一方で、ポリエステル樹脂は一般に非オフセット性が低位である傾向がある。このため、定着時の剥離性を付与するためにトナー中にワックスなどの離型剤成分を混合しており、離型剤は、粉砕法においては樹脂の溶融混練工程等にて、ケミカル法においては樹脂を溶解した有機溶媒中や水系媒体中への分散工程等にて分散させている。
【０００９】
ポリエステル樹脂中の離型剤の分散状態は、混練品を薄膜化したり、離型剤を分散させた樹脂溶液をガラスに塗りつけるなどの処理をして、離型剤の粒子径を顕微鏡観察する等の方法により評価確認することができ、離型剤の分散状態が不良である場合、定着時の剥離効果を十分に得られないばかりか、画像の安定性や耐久性等の性能にも弊害を及ぼすことが知られている。
【００１０】
元来、ポリエステル樹脂と離型剤とは相溶性が悪く、トナー中の離型剤成分の分散状態が悪いため、いずれのトナー製造法においても離型剤分散性の向上が課題である。    
【００１１】
ポリエステル樹脂の非オフセット性の向上、ポリエステル樹脂と離型剤との相溶性の向上については、従来からさまざまな検討がなされてきた。
【００１２】
例えば特許文献１には、分岐構造を有し特定の融点範囲の脂肪酸エステルを含有する非オフセット性ポリエステル樹脂組成物が開示されている。
【００１３】
また、特許文献２には、トナー化時に配合するワックスとの相溶性に優れたトナー用ポリエステル樹脂として、エステルワックスの存在下で重合し、ワックス残基で変性したポリエステル樹脂が記載されている。
【特許文献１】特開２００６−８４６１２号公報
【特許文献２】特開２０００−１５３２号公報
【発明の開示】
【発明が解決しようとする課題】
【００１４】
しかし、特許文献１の方法では、ＴＨＦ不溶分が多くなりケミカルトナー用樹脂として重要な性能である有機溶媒への溶解性が不十分となりやすい。
【００１５】
また、特許文献２の方法では、重合反応温度が低く、ポリエステル樹脂中に未反応のエステルワックスが残存し、有機溶媒への溶解性が悪化する傾向がある。
【００１６】
本発明は、このような状況を鑑み、ケミカル法においてトナー製造に用いる有機溶媒への溶解性が良好で、かつ有機溶媒中へ添加する合成エステルワックスの分散性にも優れるケミカルトナー用ポリエステル樹脂を提供することを目的としている。
【課題を解決するための手段】
【００１７】
本発明の要旨は、脂肪族アルコールと炭素数が１２〜２２の脂肪酸とから合成されたエステルワックスの存在下で、多価カルボン酸および多価アルコールを重合して得られるポリエステル樹脂であって、ＴＨＦ不溶分が１質量％未満のケミカルトナー用ポリエステル樹脂にある。
【発明の効果】
【００１８】
本発明のケミカルトナー用ポリエステル樹脂は、ケミカル法においてトナー製造に用いる有機溶媒への溶解性が良好で、かつ有機溶媒中へ添加する合成エステルワックスの分散性に優れるものである。
【発明を実施するための最良の形態】
【００１９】
本発明のケミカルトナー用ポリエステル樹脂は、脂肪族アルコールと炭素数が１２〜２２の脂肪酸とから合成されたエステルワックス（以下、エステルワックス（ｉ）と記す）の存在下で、多価カルボン酸および多価アルコールを重合して得られるものである。
【００２０】
該エステルワックス（ｉ）はポリエステル樹脂の変性成分として用いられ、エステル交換反応等によりポリエステル樹脂中にエステルワックス由来のアルキル基が化学結合し、ポリエステル樹脂中に構成単位として組み込まれ、ケミカルトナー製造時に用いる有機溶媒へのポリエステル樹脂自体の溶解性を悪化することなく、ポリエステル樹脂とケミカルトナー製造時に添加する合成エステルワックスの相溶性を向上させて、有機溶媒中での合成エステルワックスの分散性を向上することが出来る。
【００２１】
なお、エステルワックス由来のアルキル基がポリエステル樹脂中に組み込まれず、エステルワックスが未反応でポリエステル樹脂中に含有している場合は、ケミカルトナー製造時に添加する合成エステルワックスの分散性を向上する効果を奏さない。
【００２２】
また、本発明において該エステルワックス（ｉ）は、脂肪族アルコールと、炭素数１２〜２２の脂肪酸とを反応させて得られるエステルワックスであり、脂肪族アルコールとしては、ステアリルアルコール、ベヘニルアルコールなどの１価アルコール、エチレングリコール、プロピレングリコール、グリセリン、トリメチロールプロパン、ペンタエリスリトール、ジペンタエリスリトールなどの多価アルコールなどが挙げられる。
【００２３】
炭素数１２〜２２の脂肪酸としては、ラウリン酸、ミリスチン酸、パルミチン酸、ステアリン酸、アラキジン酸、ベヘン酸などが挙げられる。
【００２４】
本発明の脂肪族アルコールおよび炭素数１２〜２２の脂肪酸から合成されるエステルワックスとしては、例えば、ステアリルステアレート、ベヘニルベヘネート、ペンタエリスリトールテトラパルミテート、ペンタエリスリトールテトラステアレート、ペンタエリスリトールテトラベヘネート、などが挙げられる。本発明においては、これらエステルワックスをポリエステル樹脂の変性成分として、単独でまたは二種以上を組み合わせて使用することができる。
【００２５】
該エステルワックス（ｉ）を、ポリエステル樹脂の変性成分として使用することにより、ケミカルトナー製造時に添加する合成エステルワックスの分散性が良好となる。
【００２６】
さらには、炭素数が１２以上の脂肪酸を用いたエステルワックスは融点が高くなる傾向にあり、これを変性成分として用いたポリエステル樹脂はガラス転移温度が高くなり、トナーの耐ブロッキング性が良好となる傾向にある。エステルワックス（ｉ）の融点を６０℃以上とすることによって、得られるポリエステル樹脂のガラス転移温度が高くなりトナーの耐ブロッキング性が向上する傾向にある。
【００２７】
また、変性成分として用いるエステルワックス（ｉ）の融点は、ケミカルトナー製造時に添加する合成エステルワックスの分散性を向上させる点から、６０℃〜９０℃であることが好ましく、８０℃以下がより好ましく、７５℃以下がもっとも好ましい。  
【００２８】
なお、変性成分としてのエステルワックス（ｉ）が、ポリエステル樹脂中に組み込まれているか否かについては、例えば以下の方法で確認することができる。
【００２９】
予め変性成分としてのエステルワックス（ｉ）自体について、示差走査熱量計（ＤＳＣ）にて、室温から１８０℃までの融解による吸熱ピークの測定を行い、高温側のベースラインを低温側に延長して、該ベースラインとＤＳＣ曲線とに囲まれた部分の熱量を求めサンプル量で割り、単位質量当たりのエステルワックス（ｉ）の吸熱量（Ａ（Ｊ／ｇ））を求める。次いで、エステルワックス（ｉ）の存在下で重合したポリエステル樹脂について、室温からエステルワックス（ｉ）の融点よりも２０℃高い温度まで吸熱ピークの測定を行い、高温側のベースラインを低温側に延長して、ＤＳＣ曲線と囲まれた部分の熱量を求めサンプル量で割り、ポリエステル樹脂単位質量当たりのエステルワックス（ｉ）の吸熱量（Ｂ（Ｊ／ｇ））を得る。使用したエステルワックス（ｉ）のすべてがポリエステル樹脂中に組み込まれている場合、エステルワックス（ｉ）の存在下で重合したポリエステル樹脂にエステルワックス（ｉ）の融解による吸熱ピークは現れず、逆にエステルワックス（ｉ）が全く組み込まれていない場合は、ポリエステル樹脂重合時に配合したエステルワックス（ｉ）相当量の吸熱ピークが認められる。
【００３０】
以下の式に従って求めた値が、ポリエステル樹脂中の未反応のエステルワックス（ｉ）の含有量（質量％）となる。
ポリエステル樹脂中の未反応のエステルワックス（ｉ）の含有量（質量％）＝Ｂ／Ａ×１００  
ポリエステル樹脂重合時に配合したエステルワックス（ｉ）の量と、上記式より求められる未反応のエステルワックス（ｉ）の含有量との比較により、重合時に配合したエステルワックス（ｉ）が組み込まれているか否かを確認できる。
【００３１】
また、本発明のケミカルトナー用ポリエステル樹脂に用いられる多価カルボン酸としては、テレフタル酸、イソフタル酸、テレフタル酸ジメチル、イソフタル酸ジメチル、テレフタル酸ジエチル、イソフタル酸ジエチル、テレフタル酸ジブチル、イソフタル酸ジブチル、またはこれらのエステルもしくは酸無水物等の芳香族ジカルボン酸成分；フタル酸、セバシン酸、イソデシルコハク酸、ドデセニルコハク酸、マレイン酸、フマル酸、アジピン酸、またはこれらのエステルもしくは酸無水物等の脂肪族ジカルボン酸成分；トリメリット酸、ピロメリット酸、１，２，４−シクロヘキサントリカルボン酸、２，５，７−ナフタレントリカルボン酸、１，２，４−ナフタレントリカルボン酸、１，２，５−ヘキサントリカルボン酸、１，２，７，８−オクタンテトラカルボン酸またはこれらのエステルもしくは酸無水物等の３価以上の多価カルボン酸等が挙げられる。芳香族ジカルボン酸としては、ハンドリング性およびコストの点でテレフタル酸やイソフタル酸が好ましい。
【００３２】
本発明ではポリエステル樹脂が、３価以上の多価カルボン酸を全酸成分１００モル部に対して１５モル部以下含有することが好ましい。３価以上の多価カルボン酸を全酸成分１００モル部に対して１５モル部以下含有する場合に、ポリエステル樹脂の溶剤溶解性が良好となったり、得られるトナーの耐ブロッキング性や定着性が良好となる傾向にある。３価以上の多価カルボン酸の使用量の上限値は１４モル部以下がより好ましい。３価以上の多価カルボン酸としては、トリメリット酸またはその酸無水物が好ましい。  
【００３３】
また、芳香族ジカルボン酸の使用量は、特に制限されないが、全酸成分１００モル部中、７０モル部以上用いることが好ましい。芳香族ジカルボン酸の使用量が７０モル部以上である場合に、トナーの保存安定性が良好となったり、樹脂強度が向上したりする傾向にある。芳香族ジカルボン酸の使用量の下限値は、７５モル部以上がより好ましい。
【００３４】
さらに、本発明のケミカルトナー用ポリエステル樹脂に用いられる多価アルコールとしては、脂肪族ジオール、芳香族ジオール等を用いることができる。
【００３５】
脂肪族ジオールとしては、エチレングリコール、ネオペンチルグリコール、プロピレングリコール、ブタンジオール、ポリエチレングリコール、１，２−プロパンジオール、１，３−プロパンジオール、１，４−ブタンジオール、ジエチレングリコール、トリエチレングリコール、１，４−シクロヘキサンジメタノールなどが挙げられる。
【００３６】
芳香族ジオールとしては、ポリオキシエチレン−（２．０）−２，２−ビス（４−ヒドロキシフェニル）プロパン、ポリオキシプロピレン−（２．０）−２，２−ビス（４−ヒドロキシフェニル）プロパン、ポリオキシプロピレン（２．２）−ポリオキシエチレン−（２．０）−２，２−ビス（４−ヒドロキシフェニル）プロパン、ポリオキシプロピレン（６）−２，２−ビス（４−ヒドロキシフェニル）プロパン、ポリオキシプロピレン（２．２）−２，２−ビス（４−ヒドロキシフェニル）プロパン、ポリオキシプロピレン−（２．４）−２，２−ビス（４−ヒドロキシフェニル）プロパン、ポリオキシプロピレン（３．３）−２，２−ビス（４−ヒドロキシフェニル）プロパン等が挙げられる。
【００３７】
これらは、それぞれ単独でまたは２種以上を組み合わせて使用することができ、また、脂肪族ジオールと芳香族ジオールを組み合せて使用することもできる。
【００３８】
また、多価アルコールとしては、これらのジオール以外にも、３価以上の多価アルコールを使用することもできる。３価以上の多価アルコールとしては、ソルビトール、１，２，３，６−ヘキサテトラロール、１，４−ソルビタン、ペンタエリスリトール、ジペンタエリスリトール、トリペンタエリスリトール、１，２，４−ブタントリオール、１，２，５−ペンタントリオール、グリセロール、２−メチル−１，２，３−プロパントリオール、２−メチル−１，２，４−ブタントリオール、トリメチロールプロパン、１，３，５−トリヒドロキシメチルベンゼン等が挙げられる。これらは単独でまたは２種以上を組み合わせて使用することができる。これらの中では、ペンタエリスリトール、トリメチロールプロパンが特に好ましい。
【００３９】
脂肪族ジオールの使用量は、特に限定されないが、全酸成分１００モル部に対して１０モル部以上が好ましい。脂肪族ジオールの使用量が１０モル部以上の場合に、重合度が上がりトナーの非オフセット性が良好となる傾向にあるとともに、多量の重合触媒を使用せずとも、また長時間の縮重合を実施しなくても重合度を高めることができる傾向にあり、コスト面、環境面で好ましい。脂肪族ジオールの使用量は、１５モル部以上がより好ましい。
【００４０】
さらに本発明においては、ポリエステル樹脂のＴＨＦ不溶分が１質量％未満であることが必要である。ＴＨＦ不溶分を１質量％未満とすることによって、ケミカルトナー用樹脂として重要な性能である、有機溶媒への溶解性が良好となる。
【００４１】
ＴＨＦ不溶分の含有量の好ましい範囲は０．８質量％未満であり、さらに好ましくは０．５質量％未満であり、最も好ましくは０質量％である。
【００４２】
なお、ＴＨＦ不溶分は、以下の方法で測定する。
【００４３】
サンプル約０．５ｇを三角フラスコ内に精秤し（Ａｇ）、フラスコ内にＴＨＦ５０ｍｌを加え、７０℃のウォーターバスにて３時間加熱溶解する。次いでこの溶液を、セライト５４５(キシダ化学製)をきつく充填し十分に乾燥した１ＧＰ１００のガラスろ過器（Ｂｇ）を吸引しながら通過させてろ過し、アセトンを注ぎながら吸引ろ過を続けてガラスろ過器内に残存するＴＨＦ可溶分を十分に除去したのち、不溶分の残存したガラスろ過器を再度乾燥して重量を測定し（Ｃｇ）、以下の式に従ってＴＨＦ不溶分を算出する。
（Ｃ−Ｂ）／Ａ  ×１００  （ｗｔ％）
また本発明のポリエステル樹脂の軟化温度は１４０℃以下であることが好ましい。ポリエステル樹脂の軟化温度が１４０℃以下の場合に、ポリエステル樹脂の有機溶媒への溶解性が良好となり、またトナーの定着性が良好となる傾向にあり、１３５℃以下がより好ましい。また軟化温度の下限値は９０℃以上が好ましい。軟化温度が９０℃以上の場合に、トナーの非オフセット性が良好となる傾向にあり、９５℃以上がより好ましい。
【００４４】
本発明のケミカルトナー用ポリエステル樹脂のガラス転移温度（以下、Ｔｇという。）は、４５〜６５℃が好ましい。Ｔｇが４５℃以上である場合に、トナーの耐ブロッキング性が良好となる傾向にあり、また、６５℃以下である場合にトナーの定着性が良好となる傾向にある。Ｔｇの下限値は４８℃以上がより好ましい。
【００４５】
また、本発明のケミカルトナー用ポリエステル樹脂の酸価は、特に制限されないが、２０ｍｇＫＯＨ／ｇ以下が好ましい。酸価が２０ｍｇＫＯＨ／ｇ以下の場合にトナーの画像濃度が安定する傾向にある。ポリエステル樹脂の酸価の上限値は、１５ｍｇＫＯＨ／ｇ以下がより好ましく、１２ｍｇＫＯＨ／ｇ以下が特に好ましい。
【００４６】
本発明において、トナー用のバインダー樹脂全量中の本発明のポリエステル樹脂の使用量は、特に制限されないが、トナー製造時に配合する合成エステルワックスの分散を考慮すると、バインダー樹脂全量中に本発明のポリエステル樹脂を５質量％以上配合することが好ましい。
次に、本発明のケミカルトナー用ポリエステル樹脂の製造方法について説明する。
本発明のケミカルトナー用ポリエステル樹脂の製造方法は、例えば、エステルワックス（ｉ）の存在下で、常圧または加圧下にてエステル化反応又はエステル交換反応を行った後、真空下にて縮重合を行って得ることができる。
【００４７】
エステル化反応又はエステル交換反応の温度は２５０℃以上が好ましい。２５０℃未満であると、ポリエステル樹脂中へのエステルワックス（ｉ）由来のアルキル基の化学結合が進行し難くなるため、未反応のエステルワックス（ｉ）が樹脂中に多く残存し、ケミカルトナーを製造する際の、有機溶媒への溶解性が不良となる傾向にある。
【００４８】
また、エステル化反応またはエステル交換反応の温度は生産性向上の点から２５５℃以上がより好ましい。該温度の上限は２８０℃以下が好ましい。エステル化反応またはエステル交換反応温度が２８０℃以下の場合に、樹脂の分解や、臭気の要因となる揮発分の副生成を抑制できる傾向にあるためであり、２７０℃以下がより好ましい。
縮重合反応の温度は特に制限されないが、２００℃〜２６０℃が好ましい。縮重合反応の温度が２００℃以上の場合に、生産性が良好となる傾向にあるためであり、２１０℃以上がより好ましく、２２０℃以上が特に好ましい。また縮重合反応の温度が２６０℃以下の場合に、樹脂の分解や、臭気の要因となる揮発分の副生成を抑制できる傾向にあるためであり、２５０℃以下がより好ましい。
縮重合反応における真空度については、特に制限されないが、高真空であるほど反応速度が上がるため、必要に応じて反応系内に窒素を導入して真空度を調節し、反応の速度を調節することが重要である。
【００４９】
また本発明では、多価カルボン酸と多価アルコールの全量に対し１．５質量％以上１５質量％以下のエステルワックス（ｉ）の存在下で重合することが好ましい。エステルワックス（ｉ）の使用量が１．５質量％以上の場合、エステルワックス（ｉ）由来のアルキル基がポリエステル樹脂中に組み込まれる量が十分となり、ケミカルトナー製造時に配合するワックスの分散性が向上する。エステルワックス（ｉ）の量は２質量％以上が好ましく、より好ましくは３質量％以上である。また、エステルワックス（ｉ）の量が１５質量％以下の場合は、トナーの耐ブロッキング性が良好となったり、有機溶媒への溶解性が良好となる傾向にある。エステルワックス（ｉ）の量は１２質量％以下が好ましく、より好ましくは１０質量％以下である。
【００５０】
本発明では、３価以上の多価カルボン酸を全酸成分１００モル部に対して１５モル部以とすることが、ＴＨＦ不溶分を１質量％未満とする上で好ましい。
【００５１】
また、多価アルコールの使用量は多価カルボン酸１００モル部に対して１００モル部〜１５０モル部が好ましい。多価カルボン酸１００モル部に対して１００モル部以上である場合に反応性が良好となるため、反応時間が短くなり生産性が向上するとともに、樹脂中の残存モノマーを減少させることができる傾向にある。また、多価アルコールの使用量が、１５０モル部以下である場合に樹脂の帯電性が良好となる傾向にある。多価アルコールの使用量の下限値は、１０５モル部以上が好ましく、またこの上限値は１４５モル部以下が好ましい。
【００５２】
次に縮重合触媒としては、ポリエステル樹脂製造に使用する公知のものでよく、例えば、チタンテトラアルコキシド、ジブチルスズオキシド、酢酸スズ、酢酸亜鉛、２硫化スズ、３酸化アンチモン、２酸化ゲルマンニウム等を用いることができる。
【００５３】
本発明のケミカルトナー用ポリエステル樹脂は、有機溶媒を用いたケミカルトナーの製造において好適に使用できる。有機溶媒を用いたケミカルトナーの製造方法としては、例えば、ポリエステル樹脂およびその他のトナー配合物を含む材料を、ポリエステル樹脂が溶解可能な有機溶媒中に溶解又は分散させ、その液を分散安定剤を含有する水系媒体中に分散させて造粒した後、有機溶媒を除去し、得られた粒子を分離して洗浄、乾燥することによってトナー粒子を得る方法、ポリエステル樹脂およびその他のトナー配合物を含む材料を、ポリエステル樹脂が溶解可能な有機溶媒中に溶解又は分散させ、その液を分散安定剤を含有する水系媒体中で乳化し分散した後、有機溶媒を除去し、微粒子を凝集、熱融合させて粒子を得、得られた粒子を分離して洗浄、乾燥することによってトナー粒子を得る方法などが挙げられる。必要に応じて得られたトナー粒子に対して流動改質剤などの外添剤を添加することもできる。
【００５４】
また、本発明のケミカルトナー用ポリエステル樹脂は、トナーバインダーの主成分として、また、主となるトナーバインダー樹脂に加えて離型剤分散性向上のための副成分として、使用することができる。この場合、バインダー樹脂全量中に本発明のポリエステル樹脂を５質量％以上配合することが好ましい。
本発明のケミカルトナー用ポリエステル樹脂以外の樹脂を用いる場合は、例えば本発明のポリエステル樹脂以外のポリエステル樹脂、スチレンアクリル樹脂、環状オレフィン樹脂、メタクリル酸系樹脂、エポキシ樹脂などを適宜選択して使用できる。これらの樹脂は、単独あるいは２種以上組合せて用いることができる。
ポリエステル樹脂とトナー配合物を溶解または分散させる有機溶媒は、水との親和性や後の溶剤除去のし易さ等を考慮し、適宜選択して使用できる。好ましい有機溶媒の具体例としては、例えば、ヘキサン、シクロヘキサン、トルエン、キシレン、ベンゼン、四塩化炭素、１，１−ジクロロエタン、１，１，１−トリクロロエタン、トリクロロエチレン、クロロホルム、酢酸メチル、酢酸エチル、酢酸ブチル、メチルエチルケトン、テトラヒドロフランなどが挙げられ、単独あるいは２種以上組み合わせて用いることができる。
【００５５】
トナー化の際の、着色剤としては、カーボンブラック、ニグロシン、アニリンブルー、フタロシアニンブルー、フタロシアニングリーン、ハンザイエロー、ローダミン系染顔料、クロムイエロー、キナクリドン、ベンジジンイエロー、ローズベンガル、トリアリルメタン系染料、モノアゾ系、ジスアゾ系、縮合アゾ系染料もしくは顔料などを挙げることができる。これらの染料や顔料はそれぞれ単独でまたは２種以上を混合して使用することができる。フルカラートナーの場合には、イエローとしてベンジジンイエロー、モノアゾ系染顔料、縮合アゾ系染顔料など、マゼンタとしてキナクリドン、ローダミン系染顔料、モノアゾ系染顔料など、シアンとしてフタロシアニンブルーなどが挙げられる。
【００５６】
着色剤の含有量は、トナーの色調や画像濃度、熱特性の点から、トナー中２〜１０質量％であることが好ましい。
【００５７】
荷電制御剤としては、正帯電制御剤として４級アンモニウム塩や、塩基性もしくは電子供与性の有機物質等が挙げられ、負帯電制御剤として金属キレート類、含金属染料、酸性もしくは電子求引性の有機物質等が挙げられる。カラートナーの場合、帯電制御剤が無色ないし淡色で、トナーへの色調障害がないことが重要であり、例としてはサリチル酸またはアルキルサリチル酸のクロム、亜鉛、アルミニウム等との金属塩、金属錯体、アミド化合物、フェノール化合物、ナフトール化合物等が挙げられる。さらに、スチレン系、アクリル酸系、メタクリル酸系、スルホン酸基を有するビニル重合体を荷電制御剤として用いてもよい。
【００５８】
荷電制御剤の含有量は、トナー中０．５〜５質量％であるのが好ましい。荷電制御剤の含有量が０．５質量％以上の場合にトナーの帯電量が充分なレベルとなる傾向にあり、５質量％以下の場合に荷電制御剤の凝集による帯電量の低下が抑制される傾向にある。
【００５９】
本発明のケミカルトナー用ポリエステル樹脂は、合成エステルワックス、とりわけ融点が５５℃から７５℃の合成エステルワックスの分散性に優れるため、特に構成成分として合成エステルワックスを用いるトナーに好適に使用できる。従って、トナー化の際に配合するワックスとしては、一価または多価アルコールと高級脂肪酸とから化学的に合成される、合成エステルワックスを用いることが好ましく、特に融点が５５℃から７５℃の合成エステルワックスを用いることがより好ましい。
【００６０】
また、その他のワックスとして、例えば融点５５℃未満の合成エステルワックス、融点が７５℃を超える合成エステルワックス、カルナバワックス、ライスワックス、モンタンワックス、蜜蝋、ポリプロピレン系ワックス、ポリエチレン系ワックス、パラフィンワックス、脂肪酸アミド、シリコーン系ワックス等を適宜使用することができ、単独でまたは２種以上を組み合わせて使用することができる。
【００６１】
トナー化時に配合するワックスの含有量は、トナーの離型効果、定着性、保存性、発色性等を左右することから、トナー中０．３〜１５質量％であることが好ましい。ワックスの含有量の下限値は、より好ましくは１質量％以上がより好ましく、２質量％以上が特に好ましい。また、ワックスの含有量の上限値は、１３質量％以下がより好ましく、１０質量％以下が特に好ましい。
【００６２】
さらに他の添加剤として、微粉末のシリカ、アルミナ、チタニア等の流動性向上剤、マグネタイト、フェライト、酸化セリウム、チタン酸ストロンチウム、導電性チタニア等の無機微粉末、スチレン樹脂、アクリル樹脂などの抵抗調節剤、滑剤などを内添剤または外添剤として使用される。
【００６３】
これらの添加剤の含有量は、特に制限されないが、トナー中０．０５〜１０質量％が好ましい。これらの添加剤の含有量が０．０５質量％以上の場合にトナーの性能改質効果が充分に得られる傾向にあり、１０質量％以下の場合にトナーの画像安定性が良好となる傾向にある。
【実施例】
【００６４】
以下に本発明の実施例を示す。また、本実施例で示される合成エステルワックスおよび樹脂の分析評価方法は以下の通りである。  
【００６５】
（１）ポリエステル樹脂重合時に変性成分として用いるワックスの融点
セイコー電子（株）製  示差走差熱量計ＤＳＣ１２０を用いて、昇温速度２℃／分、サンプル量１０ｍｇにて、窒素雰囲気下で、室温から１５０℃までの融解による吸熱ピークの測定を行い、吸熱エネルギーが最大となる時の温度を融点とした。
【００６６】
（２）ガラス転移温度（Ｔｇ）
島津製作所（株）製示差走差熱量計ＤＳＣ−６０を用いて、昇温速度５℃／分で測定した時のチャートのベースラインとガラス転移温度近傍にある吸熱カーブの接線との交点の温度を求めた。
【００６７】
（３）軟化温度
島津製作所（株）製フローテスターＣＦＴ−５００を用い、１ｍｍφ×１０ｍｍのノズルにより、荷重２９４Ｎ（３０Ｋｇｆ）、昇温速度３℃／分の等速昇温下で測定した時、サンプル１．０ｇ中の１／２が流出した温度を求めた。
【００６８】
（４）酸価
サンプル約０．２ｇを枝付き三角フラスコ内に精秤し（Ａ（ｇ））、ベンジルアルコール１０ｍｌを加え、窒素雰囲気下として２３０℃のヒーターにて１５分加熱し樹脂を溶解した。室温まで放冷後、ベンジルアルコール１０ｍｌ、クロロホルム２０ｍｌ、フェノールフタレイン数滴を加え、０．０２規定のＫＯＨ溶液にて滴定した（滴定量＝Ｂ（ｍｌ）、ＫＯＨ溶液の力価＝ｐ）。ブランク測定を同様に行い（滴定量＝Ｃ（ｍｌ））、以下の式に従って算出した。
酸価（ｍｇＫＯＨ／ｇ）＝（Ｂ−Ｃ）×０．０２×５６．１１×ｐ÷Ａ
（５）ＴＨＦ不溶分
サンプル約０．５ｇを三角フラスコ内に精秤し（Ａｇ）、フラスコ内にＴＨＦ５０ｍｌを加え、７０℃のウォーターバスにて３時間加熱溶解した。この溶液を、セライト５４５をきつく充填し十分に乾燥した１ＧＰ１００のガラスろ過器（Ｂｇ）を吸引しながら通過させてろ過し、アセトンを用いてガラスろ過器内に残存するＴＨＦ可溶分を十分に除去したのち、不溶分の残存したガラスろ過器を再度乾燥して重量を測定し（Ｃｇ）、以下の式に従ってＴＨＦ不溶分を算出した。
ＴＨＦ不溶分（質量％）＝（Ｃ−Ｂ）／Ａ  ×１００
（６）溶媒への溶解性
溶媒として酢酸エチルを用い、室温にて固形分１０質量％としてポリエステル樹脂を溶解し、一昼夜放置した後の溶液の状態を、以下の基準にて評価した。
◎：溶液は透明であり、溶媒溶解性は良好である
○：溶液は若干濁りが見られるが、溶媒溶解性は概ね良好である
△：溶液は濁りが見られ、わずかに不溶分が確認できるが、使用可能レベルの溶媒溶解性である
×：溶液には不溶分が見られ、溶媒溶解性は不良である
（７）合成エステルワックス分散性
合成エステルワックスとして融点７１．６℃（日油社製、ニッサンエレクトールＷＥ−４）のワックスを用い、分散性を以下の方法にて評価した。
【００６９】
１００ｍｌビーカー内に、酢酸エチル９ｇ、ポリエステル樹脂３ｇを入れ、ビーカー内に回転子を投入し、マグネチックスターラーを用いて回転数３６０ｒｐｍにて攪拌しながら樹脂を溶媒中に溶解して、ポリエステル樹脂の酢酸エチル溶液を作成した。次いで、当該ビーカー内に合成エステルワックス１ｇを添加し、攪拌を保持したまま７５℃に加温した。合成エステルワックスが熱により溶融し、ポリエステル樹脂の酢酸エチル溶液中に分散した状態で、攪拌および加温を２０分間保持した後、攪拌を保持したまま急冷し合成エステルワックスを析出させペースト状とした。このペーストをスライドガラスに薄く塗りつけ、合成エステルワックスの粒子径を光学顕微鏡（倍率：１００倍）にて観察し、任意の視野にて２０粒のワックス粒子の粒子径を測定して個数平均値を算出し、以下の基準にて評価した。
◎：合成エステルワックスの個数平均粒径は５μm以下である。溶液中でのポリエステル樹脂とワックスとの相溶性は非常に良好で、ワックス分散性は非常に良好である。
○：合成エステルワックスの個数平均粒径は５μｍを超え１０μm以下である。溶液中でのポリエステル樹脂とワックスとの相溶性は良好で、ワックス分散性は良好である。
△：合成エステルワックスの個数平均粒径は１０μｍを超え２０μｍ以下であり、溶液中でのワックス分散性はやや良好である。
×：合成エステルワックスの個数平均粒径は２０μｍを超えている。溶液中でのポリエステル樹脂とワックスとの相溶性に劣り、ワックス分散性は不良である。
【００７０】
（８）エステルワックス変性量  
予め変性成分としてのエステルワックス（ｉ）自体について、示差走査熱量計（ＤＳＣ）にて、室温から１８０℃までの融解による吸熱ピークの測定を行い、高温側のベースラインを低温側に延長して、該ベースラインとＤＳＣ曲線とに囲まれた部分の熱量を求めサンプル量で割り、単位質量当たりのエステルワックス（ｉ）の吸熱量（Ａ（Ｊ／ｇ））を求める。
【００７１】
次いで、エステルワックス（ｉ）の存在下で重合したポリエステル樹脂について、室温からエステルワックス（ｉ）の融点よりも２０℃高い温度まで吸熱ピークの測定を行い、高温側のベースラインを低温側に延長して、ＤＳＣ曲線と囲まれた部分の熱量を求めサンプル量で割り、ポリエステル樹脂単位質量当たりのエステルワックス（ｉ）の吸熱量（Ｂ（Ｊ／ｇ））を得る。
【００７２】
以下の式に従って求めた値が、ポリエステル樹脂中の未反応のエステルワックス（ｉ）の含有量（質量％）となる。
ポリエステル樹脂中の未反応のエステルワックス（ｉ）の含有量（質量％）＝Ｂ／Ａ×１００  
なお使用したエステルワックス（ｉ）のすべてがポリエステル樹脂中に組み込まれている場合、エステルワックス（ｉ）の存在下で重合したポリエステル樹脂にエステルワックス（ｉ）の融解による吸熱ピークは現れず、エステルワックス（ｉ）が全く組み込まれていない場合は、ポリエステル樹脂重合時に配合したエステルワックス（ｉ）相当量の吸熱ピークが認められる。
【００７３】
（実施例１）
表１に示す仕込み組成の多価カルボン酸、多価アルコール、エステルワックス（日油社製、ニッサンエレクトールＷＥ−４（ペンタエリスリトールテトラパルミテート））と、多価カルボン酸に対して１５００ｐｐｍの三酸化アンチモンを蒸留塔備え付けの反応容器に投入した。次いで、反応容器中の攪拌翼の回転数を１２０ｒｐｍに保ち、昇温を開始し、反応系内の温度が２６５℃になるように加熱し、この温度を保持した。反応系から水が留出してエステル化反応が開始し、水の留出がなくなり反応を終了した。
【００７４】
次いで、反応系内の温度を下げて２３５℃に保ち、反応容器内を約４０分かけて減圧し、真空度を１３３Ｐａ（ａｂｓ）とし、反応系からジオール成分を留出させながら縮重合反応を行った。反応とともに反応系の粘度が上昇し、粘度上昇とともに真空度をさげ、攪拌翼のトルクが所望の軟化温度を示す値となるまで縮重合反応を実施した。攪拌翼のトルクが所定のトルクを示した時点で撹拌を停止し、反応系を常圧に戻し、窒素により加圧して約４０分かけて反応物を取り出し、ポリエステル樹脂１を得た。得られた樹脂の特性値および評価結果を表１に示す。未反応のエステルワックスは０％であり、溶剤溶解性、合成エステルワックス分散性のいずれも非常に良好であった。
【００７５】
（実施例２）
エステルワックスの添加量を表１に示す値に変更した以外は実施例１と同様の方法でポリエステル樹脂２を得た。得られた樹脂の特性値および評価結果を表１に示す。未反応のエステルワックスは０％であり、溶剤溶解性、合成エステルワックス分散性のいずれも良好であった。
【００７６】
（実施例３）
エステルワックスを日油社製、ニッサンエレクトールＷＥ−５（ペンタエリスリトールテトラベヘネート）に変更した以外は実施例１と同様の方法でポリエステル樹脂３を得た。得られた樹脂の特性値および評価結果を表１に示す。未反応のエステルワックスは０％であり、溶剤溶解性は良好であった。合成エステルワックス分散性は使用可能レベルであった。
【００７７】
（比較例１）
エステルワックスを添加しないこと以外は実施例１と同様の方法でポリエステル樹脂４を得た。得られた樹脂の特性値および評価結果を表１に示す。
【００７８】
溶剤への溶解性は良好であったが、エステルワックスを添加していないため、合成エステルワックスの分散性は不良であった。
【００７９】
（比較例２）
表１に示す仕込み組成の多価カルボン酸、多価アルコール、多価カルボン酸に対して１５００ｐｐｍの三酸化アンチモンを蒸留塔備え付けの反応容器に投入した。次いで、反応容器中の攪拌翼の回転数を１２０ｒｐｍに保ち、昇温を開始し、反応系内の温度が２６５℃になるように加熱し、この温度を保持した。反応系から水が留出してエステル化反応が開始し、水の留出がなくなり反応を終了した。
【００８０】
次いで、反応系内の温度を下げて２３５℃に保ち、反応容器内を約４０分かけて減圧し、真空度を１３３Ｐａ（ａｂｓ）とし、反応系からジオール成分を留出させながら縮重合反応を行った。反応とともに反応系の粘度が上昇し、粘度上昇とともに真空度をさげ、攪拌翼のトルクが所望の軟化温度を示す値となるまで縮重合反応を実施した。そして、所定のトルクを示した時点で、反応系を窒素により常圧に戻し、縮重合反応を終了した。
【００８１】
続いて、エステルワックス（日油社製、ニッサンエレクトールＷＥ−４（ペンタエリスリトールテトラパルミテート））を反応容器内に投入し、反応容器内を窒素雰囲気として縮重合反応時の温度および攪拌回転数を３０分保持した。次いで、窒素により加圧して約４０分かけて反応物を取り出し、ポリエステル樹脂５を得た。得られた樹脂の特性値および評価結果を表１に示す。
【００８２】
ポリエステル樹脂の重合終了後にエステルワックスを投入したため、合成エステルワックス由来のアルキル基がポリエステル樹脂中に組み込まれず、全て未反応の状態であり溶媒への溶解性、合成エステルワックス分散性のいずれも不良であった。
【００８３】
（比較例３）
酸成分、アルコール成分のモル比、を表１に示す値に変更した以外は実施例３と同様の方法でポリエステル樹脂６を得た。得られた樹脂の特性値および評価結果を表１に示す。合成エステルワックス分散性は使用可能レベルであったが、ＴＨＦ不溶分が３．２ｗｔ％と多いため、有機溶剤ねの溶解性が不良であった。
【００８４】
（比較例４）
重合時に添加するワックスをリコワックスE（クラリアント（株）製、モンタン酸エステルワックス）に変更した以外は実施例１と同様の方法でポリエステル樹脂７を得た。得られた樹脂の特性値および評価結果を表１に示す。未反応のエステルワックスは０％であり、溶剤溶解性は良好であったが、合成エステルワックス分散性が不良であった。
【００８５】
【表１】
2010204318.tif 000002